(57)【要約】 【構成】  重曹と、酢酸ナトリウム及びトリクロロ酢酸ナトリウム、並びにクエン酸二アンモニウムの混合物をＰＨ調整剤として、セルロース繊維と合成繊維の混紡などの繊維製品を、インクジェットプリント前に処理し乾燥させる。次いで反応染料と分散染料とを併用してインクジェットプリントし、乾燥後にスチーマで処理して染色する。【効果】  スチーマで処理するまでは中性で、スチーマでの処理の初期に重曹が分解してＰＨが上昇する。ＰＨが過剰に上昇するのをクエン酸二アンモニウムの分解で生じるクエン酸で防止する。次いで酢酸ナトリウムやトリクロロ酢酸ナトリウムを徐々に分解させてＰＨを弱アルカリに保つ。反応染料、分散染料共に発色が良く、滲みが少ない。また乾燥時の酢酸臭もアンモニア臭も許容範囲に保つことができる。【選択図】     図３
2006070402.tif 000002
【特許請求の範囲】
【請求項１】
セルロース繊維と合成繊維とを含む繊維製品のインクジェットプリント前に、常温で中性で、スチーマでの蒸熱処理時に分解して弱アルカリ性となるＰＨ調整剤を含む前処理剤で、前記繊維製品を処理するようにした、繊維製品の染色の前処理方法。
【請求項２】
前記ＰＨ調整剤が、炭酸水素ナトリウムもしくは炭酸ナトリウムと、酢酸のアルカリ金属塩及びその誘導体からなるグループの少なくとも一種類の物質と、クエン酸またはクエン酸のアンモニウム塩、とを有効成分とすることを特徴とする、請求項１の染色の前処理方法。
【請求項３】
常温で中性で、スチーマでの蒸熱処理時に分解して弱アルカリ性となるＰＨ調整剤を含む、インクジェットプリンタでの染色の、前処理剤。
【請求項４】
前記ＰＨ調整剤が、炭酸水素ナトリウムもしくは炭酸ナトリウムと、酢酸のアルカリ金属塩及びその誘導体からなるグループの少なくとも一種類の物質と、クエン酸またはクエン酸のアンモニウム塩、とを有効成分とすることを特徴とする、請求項３の前処理剤。
【請求項５】
前記酢酸のアルカリ金属塩及びその誘導体からなるグループの少なくとも一種類の物質として、酢酸ナトリウムとトリクロロ酢酸ナトリウムとを含有することを特徴とする、請求項４の前処理剤。
【請求項６】
セルロース繊維と合成繊維とを含み、かつ常温で中性でスチーマでの蒸熱処理時に分解して弱アルカリ性となるＰＨ調整剤で前処理された繊維製品。
【請求項７】
前記ＰＨ調整剤が、炭酸水素ナトリウムもしくは炭酸ナトリウムと、酢酸のアルカリ金属塩及びその誘導体からなるグループの少なくとも一種類の物質と、クエン酸またはクエン酸のアンモニウム塩、とを有効成分とすることを特徴とする、請求項６の前処理された繊維製品。
【発明の詳細な説明】
【技術分野】
【０００１】
この発明はインクジェットプリンタを用いて染色を行う前の前処理に関し、特にセルロース繊維と合成繊維とを含む布やガーメントを、反応染料と分散染料とを用いて染色する際の前処理に関する。
【背景技術】
【０００２】
綿などのセルロース繊維とポリエステルやアクリル、ナイロンなどの合成繊維とを、混紡などにより併用した繊維製品では、反応染料によりセルロース繊維を染色し、分散染料により合成繊維を染色する。反応染料の発色には例えば１１程度の高いＰＨが必要であり、分散染料はアルカリ性では不安定なので、中性ないしは酸性での染色が必要である。またインクジェットプリントの場合、染色を反応染料と分散染料との２回に分けて行うことは非現実的である。
【０００３】
インクジェットプリント前の繊維製品は、ＰＨ調整剤と糊剤、金属イオン封鎖剤などを含む前処理剤で処理され、乾燥後にインクジェットプリントされる。そして例えばインクジェットプリント後に再度乾燥し、スチーマで蒸熱し、洗浄して染色を完了する。この場合、ＰＨ調整剤をどのように調合しても、分散染料の発色が悪くなるか、反応染料の発色が不十分になるかのいずれかであった。
【発明の開示】
【発明が解決しようとする課題】
【０００４】
この発明の基本的課題は、分散染料と反応染料のいずれに対しても、高い染着性を得ることができるようにすることにある。
この発明での副次的課題は、スチーマでの処理の初期にＰＨが過剰に上昇して、分散染料の発色が悪化することを防止すると共に、スチーマでの処理時に比較的長時間の間、ＰＨを弱アルカリ性に保って、反応染料の染着時間を確保することにある（請求項２，４，５，７）。
この発明での他の副次的課題は、前処理時や乾燥時などの、繊維製品からの酢酸臭やアンモニア臭をなるべく弱くすることにある（請求項２，４，５，７）。
【課題を解決するための手段】
【０００５】
この発明の繊維製品の染色の前処理方法では、セルロース繊維と合成繊維とを含む繊維製品のインクジェットプリント前に、常温で中性で、スチーマでの蒸熱処理時に分解して弱アルカリ性となるＰＨ調整剤を含む前処理剤で、前記繊維製品を処理する。前処理剤は、ＰＨ調整剤以外に例えば、ＣＭＣ系などの糊剤、尿素などのヒドロトロープ剤、還元防止剤、金属イオン封鎖剤などを含み、前処理剤の溶液から水などを除いた有効成分（固形成分）に換算して、繊維製品１Ｋｇ当たり１００〜６００ｇ程度、好ましくは２００〜４５０ｇ程度使用する。前処理剤は例えば水溶液として使用し、前処理剤溶液中の有効成分濃度は例えば１０〜３０wt%程度とし、実施例では２０wt%とした。また特に断らない限り、前処理剤やＰＨ調整剤の重量は、有効成分に換算した、言い換えると固形成分に換算した重量で示す。
【０００６】
前処理剤は例えばスプレーで繊維製品に水溶液として噴霧し、赤外線による強制乾燥や自然乾燥などで乾燥させ、次いでインクジェットプリンタで分散染料と反応染料とをプリントし、例えば再度乾燥した後に、スチーマで処理する。分散染料や反応染料は例えばインクジェットプリンタの同じノズルからプリントするが、１つのヘッドにノズルを２種類設けて同時にプリントしても良い。分散染料や反応染料の種類自体は任意である。スチーマは、１００℃付近の飽和水蒸気を用いた常圧スチーマでも、１００℃よりも高い温度での不飽和の水蒸気を用いたＨＴＳ（High Temperature Setting）を用いたものでも良い。そしてスチーマでの処理後に洗浄して染色を完了する。なおこの明細書において、染色方法やその前処理に関する記載は、そのまま前処理剤や前処理剤で処理した繊維製品にも当てはまる。前処理対象の繊維製品は、生地でも編成済みのガーメントなどのように編成や縫製を終えた製品でも良い。
【０００７】
蒸熱処理時に分解して弱アルカリ性となる物質としては、例えば炭酸塩や酢酸塩などの揮発性の酸性物質を含む塩があり、塩が水溶性で、かつアルカリ成分の揮発性がないようにするため、Ｎａ塩などのアルカリ金属塩が好ましい。
好ましくは、ＰＨ調整剤には蒸熱時にアルカリ性となる成分として、スチーマでの蒸熱時の分解速度が異なる複数の成分を含める。このようにすることによって、スチーマでの処理の間の比較的長い時間に渡って、特に好ましくはスチーマでの処理のほぼ全時間に渡って、繊維製品を弱アルカリ性に保つことができる。
【０００８】
例えば炭酸塩は酢酸塩やその誘導体の塩よりも簡単に分解するので、スチーマでの処理の初期にＰＨを上昇させて弱アルカリ性にするのに適している。これに対して酢酸塩は分解してＮａＯＨなどのアルカリ性物質を放出するのが遅いので、スチーマでの処理の中間や後半を弱アルカリ性に保つのに適している。また酢酸では、塩素原子で水素を１〜３個置換した１〜３クロロ酢酸などの誘導体が工業的に入手可能で、誘導体の種類を選ぶことにより、スチーマでの分解速度を調整できる。
【０００９】
好ましくは、ＰＨ調整剤は、炭酸水素ナトリウムもしくは炭酸ナトリウムと、酢酸のアルカリ金属塩及びその誘導体からなるグループの少なくとも一種類の物質と、クエン酸またはクエン酸のアンモニウム塩、とを有効成分とする。なお炭酸ナトリウムよりもアルカリ性の弱い炭酸水素ナトリウムが好ましい。炭酸水素ナトリウムなどと、酢酸のアルカリ金属塩及びその誘導体からなるグループの少なくとも一種類の物質を併用するのは、スチーマでの処理で、最初に炭酸水素ナトリウムなどが分解してＮａＯＨを放出し、次に酢酸塩系の物質が分解するようにするためである。
【００１０】
ところで炭酸水素ナトリウムや炭酸ナトリウムはスチーマでの分解が速く、ＰＨを不必要に上昇させて分散染料を分解することがある。そこで炭酸水素ナトリウムもしくは炭酸ナトリウムと、酢酸のアルカリ金属塩またはその誘導体の他に、クエン酸、またはクエン酸のアンモニウム塩（クエン酸当たりのアンモニアの個数は１〜３個で任意）、好ましくはクエン酸の二アンモニウム塩を併用する。するとスチーマでの処理の初期に炭酸水素ナトリウムなどから生じたＮａＯＨを、クエン酸アンモニウムが分解して生じたクエン酸などで吸収し、ＰＨが過剰に上昇して分散染料を分解するのを防止できる。なおクエン酸アンモニウムの副生成物はアンモニアである。
ＰＨ調整剤は好ましくは、室温で前処理剤の水溶液が、ＰＨが７〜８程度の中性に保たれるようにし、室温でＰＨが８以上となる場合は、酢酸などの揮発性の酸やクエン酸などを加えて、ＰＨを７〜８に調整すると良い。
【００１１】
この発明の前処理剤は、常温で中性で、スチーマでの蒸熱処理時に分解して弱アルカリ性となるＰＨ調整剤を含むもので、インクジェットプリンタでの染色の前処理に用いる。この発明の前処理剤は、セルロース繊維と合成繊維の複合素材を用いた繊維製品に適しているが、セルロース繊維からなる繊維製品を反応染料単体で染色する際の前処理にも用い得る。
【００１２】
好ましくは、前記ＰＨ調整剤が、炭酸水素ナトリウムもしくは炭酸ナトリウムと、酢酸のアルカリ金属塩及びその誘導体からなるグループの少なくとも一種類の物質と、クエン酸のアンモニウム塩、とを有効成分とする。
特に好ましくは、前記酢酸のアルカリ金属塩及びその誘導体からなるグループの少なくとも一種類の物質として、酢酸ナトリウムとトリクロロ酢酸ナトリウムとを含有する。
【００１３】
この発明の繊維製品は、セルロース繊維と合成繊維とを含み、かつ常温で中性でスチーマでの蒸熱処理時に分解して弱アルカリ性となるＰＨ調整剤で前処理されたものである。ＰＨ調整剤での前処理後、スチーマでの処理までは、前処理剤が繊維製品中に含まれているから、どのような前処理剤で処理したものかを判別できる。
【００１４】
好ましくは、前記ＰＨ調整剤が、炭酸水素ナトリウムもしくは炭酸ナトリウムと、酢酸のアルカリ金属塩及びその誘導体からなるグループの少なくとも一種類の物質と、クエン酸のアンモニウム塩、とを有効成分とする。
【発明の効果】
【００１５】
この発明では、常温では中性で、スチーマでの蒸熱処理時に弱アルカリ性となるＰＨ調整剤で、セルロース繊維と合成繊維とを含む繊維製品を前処理する。スチーマでの蒸熱まではＰＨ調整剤は中性なので、分散染料を分解することがなく、蒸熱時には分解して弱アルカリ性になるので、反応染料の染着を促進する。そして蒸熱時もＰＨ調整剤が強アルカリにならずに弱アルカリにとどまるので、分散染料も充分に染着できる。このためセルロース繊維と合成繊維との混紡などの繊維製品に対して、良好な発色を得ることができる。
【００１６】
またクエン酸あるいはそのアンモニウム塩を、炭酸水素ナトリウムなどと併用することにより、スチーマでの処理の初期にＰＨが過剰に上昇することを防止して分散染料の発色を良くする。さらに酢酸塩やその誘導体を加えることにより、スチーマ中で長時間、繊維製品を適切なＰＨに保ち、反応染料の発色性をより高めることができる。特に酢酸ナトリウムとトリクロロ酢酸ナトリウムとを併用すると、これらの物質は沸点が相当に異なるため、スチーマでの処理の終わりまで繊維製品を弱アルカリ性に保つことができる。
【００１７】
クエン酸アンモニウムにはアンモニア臭があり、含有量はＰＨ調整剤の１５wt%以下が好ましく、より好ましくはＰＨ調整剤の１５wt%以下でかつ前処理剤溶液の１.５wt%以下とする。なお特に断らない場合、ＰＨ調整剤中の各成分は、固形状態でのＰＨ調整剤に対する重量濃度、即ちＰＨ調整剤の有効成分に対する重量濃度で示す。また酢酸ナトリウムなどの酢酸塩やその誘導体には酢酸臭があるが、炭酸水素ナトリウムなどで酢酸臭を抑制でき、酢酸ナトリウムとトリクロロ酢酸ナトリウムとを併用すると、酢酸ナトリウム単独の場合よりも、酢酸臭をさらに少なくできる。
【発明を実施するための最良の形態】
【００１８】
以下に本発明を実施するための最適実施例を示す。
【実施例】
【００１９】
図１〜図３に、実施例を示す。処理対象の繊維製品は、綿などのセルロース繊維とポリエステルなどの合成繊維との複合素材から成るものとし、セルロース繊維の種類や合成繊維の種類は任意で、混紡に限るものではなく、メランジ糸などでも良い。前処理剤中の例えば２０〜８０wt%がＰＨ調整剤で、ここでは５０wt%とし、糊剤は例えば公知のＣＭＣ系のものを２０wt%程度、ヒドロトロープ剤として尿素を２２wt%程度、それぞれ公知の還元防止剤と金属イオン封鎖剤とを各３wt%程度添加する。なお各成分の含有量は、前処理剤やＰＨ調整剤の有効成分（固形成分）の重量に対する割合で示し、重曹、酢酸ナトリウム、トリクロロ酢酸ナトリウム、クエン酸二アンモニウムなどのＰＨ調整剤の各成分は室温で固体で、ＰＨ調整剤は単独では固形で、これらの塩の重量は無水塩換算で示す。またここではＰＨ調整剤を糊剤などと混合して前処理剤とするが、ＰＨ調整剤単独として糊剤などとは別個に使用しても良い。
【００２０】
ＰＨ調整剤は好ましくは炭酸水素ナトリウム（以下重曹）と酢酸ナトリウム並びにトリクロロ酢酸ナトリウム及びクエン酸二アンモニウムを含有する。実施例ではこれらの含有比率は、重曹を１重量部として、酢酸ナトリウムを２重量部、トリクロロ酢酸ナトリウムを１重量部、クエン酸二アンモニウムを０.５重量部とした。クエン酸二アンモニウムの重量は、ＰＨ調整剤中の塩や酸及びアルカリの合計重量（以下この重量をＰＨ調整剤の全量という）に対して、好ましくは５wt%以上で１５wt%以下とする。また重曹の割合は、ＰＨ調整剤の全量に対して、好ましくは１５〜４０wt%とし、酢酸ナトリウムとトリクロロ酢酸ナトリウムは合計量でＰＨ調整剤の全量の４５〜８０wt%とする。そして酢酸ナトリウムとトリクロロ酢酸ナトリウムの合計重量に対して、酢酸ナトリウムが５０wt%以上８５wt%以下含有されていることが好ましい。
【００２１】
実施例ではクエン酸二アンモニウムを用いるが、これに代えてクエン酸一アンモニウムやクエン酸三アンモニウムなどを用いても良く、あるいは単なるクエン酸を用いても良い。また酢酸ナトリウムとトリクロロ酢酸ナトリウムとを併用するのは、スチーマでの分解速度が異なる２つの物質を併用することにより、スチーマ中で弱アルカリの適切なＰＨに保たれる時間を長くするためである。しかしながら、酢酸ナトリウムとトリクロロ酢酸ナトリウムとの混合物に代えて、単にジクロロ酢酸ナトリウムやモノクロロ酢酸ナトリウムなどを用いても良い。実施例では酢酸塩や酢酸誘導体塩はＮａ塩とするが、Ｋ塩などでも良い。さらにＰＨ調整剤は、室温で、ＰＨ調整剤単独で１０wt%程度の水溶液とした際に、あるいは前処理剤として２０wt%程度の水溶液とした際に、ＰＨが７〜８程度の中性となることが好ましい。このようにすることによって、スチーマでの処理前に分散染料がアルカリにより分解されることを防止できる。
【００２２】
図１に示すように、前処理剤は例えばスプレーにより処理対象の生地やガーメントの全面に噴霧するが、インクジェットプリントを行う領域のみに局所的に噴霧しても良い。前処理剤を噴霧した繊維製品は、例えば赤外線加熱により強制乾燥するが、自然乾燥しても良い。スプレーでの前処理剤の噴霧時並びに強制乾燥時には、酢酸系化合物からの酢酸臭とクエン酸二アンモニウムからのアンモニア臭とがするので、これらの臭気を許容範囲内に止めるように、クエン酸アンモニウム化合物の量をＰＨ調整剤の全量に対して５〜１５wt%で前処理剤溶液の０.５〜１.５wt%とし、酢酸ナトリウムやトリクロロ酢酸ナトリウムの他に重曹を併用して、アルカリ源化合物に必要な酢酸量を減少させる。さらにトリクロロ酢酸ナトリウムは酢酸ナトリウムに比べて高沸点のため酢酸臭が少ないので、トリクロロ酢酸ナトリウムと酢酸ナトリウムとを混合し、全体としての酢酸臭を少なくし、重曹のアルカリ性で酢酸臭をさらに少なくする。スプレー時や強制乾燥時の酢酸臭やアンモニア臭を少なくできたことは、この時のＰＨ調整剤の分解も僅かにできたことを意味する。
【００２３】
前処理剤で処理し、強制乾燥を行った繊維製品に対して、インクジェットプリンタにより分散染料と反応染料との混合物染料を用いてインクジェットプリントする。反応染料や分散染料の種類は任意であるが、実施例では反応染料としてＣ.Ｉ.リアクティブ・イエロー並びにＣ.Ｉ.リアクティブ・レッド及びＣ.Ｉ.リアクティブ・ブルーを用い、分散染料としてＣ.Ｉ.ディスパース・イエロー及びＣ.Ｉ.ディスパース・レッド及びＣ.Ｉ.ディスパース・ブルーを用いた。そして例えば綿５０％とポリエステル繊維５０％との混紡繊維を用いた編地に対して、Ｒ，Ｇ，Ｂの各色調を１６階調に変化させたパターン、及び色調の変化が豊富なデザインパターンとを用いてインクジェットプリントした。インクジェットプリント後の繊維製品を同様に赤外線で強制乾燥するが、自然乾燥などでも良い。
【００２４】
乾燥後の繊維製品を、スチーマで例えば１００℃の飽和水蒸気により３０分間蒸熱する。蒸熱に用いる水蒸気の温度は１００〜１３０℃程度の範囲で変化させれば良く、また蒸熱時間は１０分〜１時間程度の範囲で変化させればよい。蒸熱後の繊維製品を洗浄し、染色を完了する。
【００２５】
図２に、蒸熱の間のＰＨ調整剤の各成分の寄与を示す。ＰＨ調整剤の各成分は蒸熱の間に分解して、炭酸や酢酸、アンモニアなどを放出し、ＮａＯＨやクエン酸などに変化してＰＨを調整する。重曹は比較的簡単にＮａＯＨとＣＯ2に分解するので、蒸熱の初期にＰＨを上昇させる。重曹単独では蒸熱の初期にＰＨが異常に上昇する恐れがあり、例えば室温でクエン酸二アンモニウムを加えず、重曹が全てＮａＯＨに分解したとすると、繊維製品を浸している水分のＰＨは１２以上となる。なお蒸熱時のＰＨは測定が困難で、蒸熱中のＰＨに言及する場合、推測値である。ＰＨが１１程度に達すると、分散染料が分解される恐れがあり、重曹のみをＰＨ調整剤として使用すると（前処理剤の１０wt%が重曹で、繊維重量の３wt%相当）、分散染料の黄色の発色が全く不充分になった。クエン酸二アンモニウムは蒸熱時の初期に分解してクエン酸を発生し、重曹の分解により生じたＮａＯＨを吸収して、ＰＨの急上昇を遅らせる。そこで重曹とクエン酸二アンモニウムとを組合せ、スチーマでの処理の開始から例えば１０分程度の間、ＰＨが９〜１０程度の弱アルカリ性に繊維製品を保つ。
【００２６】
重曹の分解により生じたＮａＯＨは徐々に失われていくので、スチーマでの処理の間、ＰＨが９〜１０程度の弱アルカリ性に保つため、酢酸ナトリウムとトリクロロ酢酸ナトリウムとを併用する。これらは沸点が異なり、酢酸の沸点は約１２０℃、トリクロロ酢酸の沸点は約２００℃なので、これらの分解速度には大差がある。そこで分解速度の異なる２つの酢酸ナトリウム系化合物を用いることにより、スチーマでの処理の中間から後半までの間、繊維製品をＰＨが９〜１０程度の弱アルカリ性に保つ。
【００２７】
これらによってスチーマでの処理の間、繊維製品は弱アルカリ性に保たれ、ＰＨの異常上昇を防止して、分散染料の分解を防止する。蒸熱時に弱アルカリ性に保たれているので、反応染料の染着は遅く、重曹と２種類の酢酸ナトリウム系物質とを併用することにより、弱アルカリ性に保たれる時間を長くし、反応染料の染着時間を確保する。
【００２８】
綿糸とポリエステル糸とを引き揃えた糸を用いて編地を編成し、Ｒ，Ｇ，Ｂ各１６階調のパターンや、色調の変化の大きなパターンをプリントした。実施例では、発色の難しいレモン色が分散染料、反応染料共にきれいに発色し、反応染料と分散染料との間で発色の差による色むらは見られず、また滲みや泣きも見られなかった。
【００２９】
実施例でのＰＨ調整剤の設計指針を図３に示す。重曹単独では分散染料の発色が不充分で、特に黄色の発色が全く不足しているので、重曹単独では使用することができない。酢酸ナトリウム単独では酢酸臭が強く、前処理剤のスプレーや乾燥時に著しい臭気が伴う。また酢酸ナトリウム単独では反応染料の発色が滲んでしまう。一方トリクロロ酢酸ナトリウム単独では、反応染料の発色がやや低く、酢酸臭もある。
【００３０】
そこで酢酸ナトリウムとトリクロロ酢酸ナトリウムとを併用すると、反応染料の滲みが解消でき、また酢酸臭を酢酸ナトリウム単独の場合よりも低くすることができる。滲みが解消できるのは、スチーマでの処理の間、弱アルカリに繊維製品を保つことができる時間が延びたためと考えられる。しかしながら、酢酸ナトリウムとトリクロロ酢酸ナトリウムとを混合しただけでは、なおかつ酢酸臭がある。ここに重曹を混合すると、酢酸臭をより低くすることができる。また重曹の混合により、反応染料の発色をより鮮やかにすることができる。これはスチーマでの処理の初期に重曹が分解してＮａＯＨが放出されるためと考えられる。
【００３１】
重曹の添加は分散染料の発色性を低くする場合がある。このことは特に黄色の分散染料に対して生じる。そこでクエン酸二アンモニウムなどのクエン酸アンモニウム塩やクエン酸自体を添加することにより、分散染料の発色を改善できる。またクエン酸二アンモニウムはアンモニア臭を伴うが、重曹と併用し、添加量を制限すると、アンモニア臭を許容範囲に止めることができる。
【００３２】
これらの結果、実施例では、
(1)  セルロース繊維とポリエステル繊維などを含む複合素材を用いた繊維製品に対して、分散染料，反応染料とも優れた発色を得ることができる。
(2)  アンモニア臭や酢酸臭などを許容範囲内に止め、前処理剤の噴霧や乾燥時などの作業環境を改善できる。
なおこの発明のＰＨ調整剤は、糊剤などと混合して前処理剤として使用しても良く、糊剤などは別途に添加することとして、単独で前処理剤として使用しても良い。
【図面の簡単な説明】
【００３３】
【図１】実施例でのインクジェットプリントによる染色方法の概要を示す工程図
【図２】実施例でのＰＨ調整剤の各成分の作用を模式的に示す図
【図３】実施例でのＰＨ調整剤の設計を示す図
【図１】
2006070402.tif 000003
【図２】
2006070402.tif 000004
【図３】
2006070402.tif 000005
【手続補正書】
【提出日】平成17年8月12日(2005.8.12)
【手続補正１】
【補正対象書類名】特許請求の範囲
【補正対象項目名】全文
【補正方法】変更
【補正の内容】
【特許請求の範囲】
【請求項１】
セルロース繊維と合成繊維とを含む繊維製品のインクジェットプリント前に、常温で中性で、スチーマでの蒸熱処理時に分解して弱アルカリ性となるＰＨ調整剤を含む前処理剤で、前記繊維製品を処理するようにした、繊維製品の染色の前処理方法。
【請求項２】
前記ＰＨ調整剤が、炭酸水素ナトリウムもしくは炭酸ナトリウムと、酢酸のアルカリ金属塩及びその誘導体からなるグループの少なくとも一種類の物質と、クエン酸またはクエン酸のアンモニウム塩、とを有効成分とすることを特徴とする、請求項１の染色の前処理方法。
【請求項３】
常温で中性で、スチーマでの蒸熱処理時に分解して弱アルカリ性となるＰＨ調整剤を含む、インクジェットプリンタでの染色の、前処理剤。
【請求項４】
前記ＰＨ調整剤が、炭酸水素ナトリウムもしくは炭酸ナトリウムと、酢酸のアルカリ金属塩及びその誘導体からなるグループの少なくとも一種類の物質と、クエン酸またはクエン酸のアンモニウム塩、とを有効成分とすることを特徴とする、請求項３の前処理剤。
【請求項５】
前記酢酸のアルカリ金属塩及びその誘導体からなるグループの少なくとも一種類の物質として、酢酸ナトリウムとトリクロロ酢酸ナトリウムとを含有することを特徴とする、請求項４の前処理剤。
【請求項６】
セルロース繊維と合成繊維とを含む繊維製品に、分散染料と反応染料とを同時にインクジェットプリントした後、スチーマで蒸熱処理する染色方法において、
前記インクジェットプリント前に、常温で中性で、スチーマでの蒸熱処理時に分解して弱アルカリ性となるＰＨ調整剤を含む前処理剤で、前記繊維製品を処理するようにしたことを特徴とする染色方法。
【請求項７】
前記ＰＨ調整剤が、炭酸水素ナトリウムもしくは炭酸ナトリウムと、酢酸のアルカリ金属塩及びその誘導体からなるグループの少なくとも一種類の物質と、クエン酸またはクエン酸のアンモニウム塩、とを有効成分とすることを特徴とする、請求項６の染色方法。
【請求項８】
前記酢酸のアルカリ金属塩及びその誘導体からなるグループの少なくとも一種類の物質として、酢酸ナトリウムとトリクロロ酢酸ナトリウムとを含有することを特徴とする、請求項７の染色方法。
【請求項９】
セルロース繊維と合成繊維とを含み、かつ常温で中性でスチーマでの蒸熱処理時に分解して弱アルカリ性となるＰＨ調整剤で前処理された繊維製品。
【請求項１０】
前記ＰＨ調整剤が、炭酸水素ナトリウムもしくは炭酸ナトリウムと、酢酸のアルカリ金属塩及びその誘導体からなるグループの少なくとも一種類の物質と、クエン酸またはクエン酸のアンモニウム塩、とを有効成分とすることを特徴とする、請求項９の前処理された繊維製品。
【手続補正２】
【補正対象書類名】明細書
【補正対象項目名】００１３
【補正方法】変更
【補正の内容】
【００１３】
またこの発明の染色方法は、セルロース繊維と合成繊維とを含む繊維製品に、分散染料と反応染料とを同時にインクジェットプリントした後、スチーマで蒸熱処理する染色方法において、前記インクジェットプリント前に、常温で中性で、スチーマでの蒸熱処理時に分解して弱アルカリ性となるＰＨ調整剤を含む前処理剤で、前記繊維製品を処理するようにしたことを特徴とする。
好ましくは、前記ＰＨ調整剤が、炭酸水素ナトリウムもしくは炭酸ナトリウムと、酢酸のアルカリ金属塩及びその誘導体からなるグループの少なくとも一種類の物質と、クエン酸またはクエン酸のアンモニウム塩、とを有効成分とする。
特に好ましくは、前記酢酸のアルカリ金属塩及びその誘導体からなるグループの少なくとも一種類の物質として、酢酸ナトリウムとトリクロロ酢酸ナトリウムとを含有することを特徴とする。